(57)【要約】【課題】本発明は、ヒドロシリル化反応の手法によらずに、ダブルデッカー型シルセスキオキサンに対して官能基を導入し液状化させた有機ケイ素化合物およびその製造方法を提供することを課題とする。【解決手段】式（１）で示される構造を有するケイ素化合物、およびその製造方法。【化１】2012031354.tif 000029【選択図】なし【特許請求の範囲】
【請求項１】
下記式（１）で示される有機ケイ素化合物。
【化１】
2012031354.tif 000022
ただし、式（１）中のＲ１〜Ｒ１１は、水素、炭素の数が２〜２０であり、任意の水素がフッ素で置き換えられてもよく、そして任意の−ＣＨ２−が−Ｏ−またはシクロアルキレンで置き換えられてもよいアルケニル、および炭素の数が１〜２０であり、任意の水素がフッ素で置き換えられてもよく、そして任意の−ＣＨ２−がシクロアルケニレンで置き換えられてもよいアルキルから独立して選択される基であり、Ｒ１２およびＲ１３は水素、炭素の数が１〜４５であり、任意の水素がフッ素で置き換えられてもよく、そして任意の−ＣＨ２−が−Ｏ−、−ＣＯ−、−ＣＨ＝ＣＨ−、シクロアルキレン、またはシクロアルケニレンで置き換えられてもよいアルキル、置換もしくは非置換のアリール、および炭素の数が１〜４５であり、任意の水素がフッ素で置き換えられてもよく、そして任意の−ＣＨ２−が−Ｏ−、−ＣＨ＝ＣＨ−、またはシクロアルキレンで置き換えられてもよいアルキレンと置換もしくは非置換のアリールとで構成されるアリールアルキルから独立して選択される基であり、ｎは０＜ｎ≦４を満たす整数である。
【請求項２】
前記式（１）のＲ１〜Ｒ８がフェニルであり、Ｒ９、Ｒ１０、およびＲ１１がいずれもメチルであり、Ｒ１２およびＲ１３がいずれも水素であり、且つｎ＝２である請求項１に記載の有機ケイ素化合物。
【請求項３】
前記式（１）のＲ１〜Ｒ８がフェニルであり、Ｒ９、Ｒ１０、およびＲ１１がいずれもメチルであり、Ｒ１２が水素であり、Ｒ１３がビニルであり、且つｎ＝２である請求項１に記載の有機ケイ素化合物。
【請求項４】
前記式（１）のＲ１がフェニルであり、Ｒ９、Ｒ１０、およびＲ１１がいずれもメチルであり、Ｒ１２が水素、またはメチルであり、Ｒ１３がメタクリルであり、且つｎ＝２である請求項１に記載の有機ケイ素化合物。
【請求項５】
請求項１〜４のいずれか１項に記載の有機ケイ素化合物を含有する組成物。
【請求項６】
下記式（２）で表される有機ケイ素化合物と、ｎ倍モル（ｎは０＜ｎ≦４を満たす整数）の下記式（３）で表される有機ケイ素化合物とを反応させた後、（４−ｎ）倍モルの下記式（４）で表される有機ケイ素化合物とを反応させることを特徴とする、請求項１記載の有機ケイ素化合物の製造方法。
【化２】
2012031354.tif 000023
【化３】
2012031354.tif 000024
【化４】
2012031354.tif 000025
ただし式（２）〜（４）中のＲ１〜Ｒ１１は、水素、炭素の数が２〜２０であり、任意の水素がフッ素で置き換えられてもよく、そして任意の−ＣＨ２−が−Ｏ−またはシクロアルキレンで置き換えられてもよいアルケニル、および炭素の数が１〜２０であり、任意の水素がフッ素で置き換えられてもよく、そして任意の−ＣＨ２−がシクロアルケニレンで置き換えられてもよいアルキルから独立して選択される基であり、式（３）および（４）中のＲ１２およびＲ１３は水素、炭素の数が１〜４５であり、任意の水素がフッ素で置き換えられてもよく、そして任意の−ＣＨ２−が−Ｏ−、−ＣＯ−、−ＣＨ＝ＣＨ−、シクロアルキレン、またはシクロアルケニレンで置き換えられてもよいアルキル、置換もしくは非置換のアリール、および炭素の数が１〜４５であり、任意の水素がフッ素で置き換えられてもよく、そして任意の−ＣＨ２−が−Ｏ−、−ＣＨ＝ＣＨ−、またはシクロアルキレンで置き換えられてもよいアルキレンと置換もしくは非置換のアリールとで構成されるアリールアルキルから独立して選択される基であり、式（３）および式（４）中のＸはハロゲンを表す。
【請求項７】
下記式（５）で表される有機ケイ素化合物と、ｎ倍モルの下記式（３）で表される有機ケイ素化合物とを反応させた後、（４−ｎ）倍モルの下記式（４）で表される有機ケイ素化合物とを反応させることを特徴とする、請求項１記載の有機ケイ素化合物の製造方法。
【化５】
2012031354.tif 000026
ただし式（５）中のＲ１〜Ｒ８は水素、炭素の数が２〜２０であり、任意の水素がフッ素で置き換えられてもよく、そして任意の−ＣＨ２−が−Ｏ−またはシクロアルキレンで置き換えられてもよいアルケニル、および炭素の数が１〜２０であり、任意の水素がフッ素で置き換えられてもよく、そして任意の−ＣＨ２−がシクロアルケニレンで置き換えられてもよいアルキルから独立して選択される基であり、Ｍは１価のアルカリ金属を表す。
【化６】
2012031354.tif 000027
【化７】
2012031354.tif 000028
ただし式（３）および（４）中のＲ９〜Ｒ１１は、水素、炭素の数が２〜２０であり、任意の水素がフッ素で置き換えられてもよく、そして任意の−ＣＨ２−が−Ｏ−またはシクロアルキレンで置き換えられてもよいアルケニル、および炭素の数が１〜２０であり、任意の水素がフッ素で置き換えられてもよく、そして任意の−ＣＨ２−がシクロアルケニレンで置き換えられてもよいアルキルから独立して選択される基であり、式（３）および（４）中のＲ１２およびＲ１３は水素、炭素の数が１〜４５であり、任意の水素がフッ素で置き換えられてもよく、そして任意の−ＣＨ２−が−Ｏ−、−ＣＯ−、−ＣＨ＝ＣＨ−、シクロアルキレン、またはシクロアルケニレンで置き換えられてもよいアルキル、置換もしくは非置換のアリール、および炭素の数が１〜４５であり、任意の水素がフッ素で置き換えられてもよく、そして任意の−ＣＨ２−が−Ｏ−、−ＣＨ＝ＣＨ−、またはシクロアルキレンで置き換えられてもよいアルキレンと置換もしくは非置換のアリールとで構成されるアリールアルキルから独立して選択される基であり、式（３）および式（４）中のＸはハロゲンを表す。
【発明の詳細な説明】
【技術分野】
【０００１】
本発明は、各種官能基を導入した常温で液状を呈する新規な有機ケイ素化合物、およびその製造方法に関する。
【背景技術】
【０００２】
有機ケイ素化合物の中でシルセスキオキサンに関しては、これまで多くの研究が行われており報告も多数存在する。例えばＢａｎｅｙらによる総説（非特許文献１）によれば、シルセスキオキサンには、ラダー構造、籠型構造、不完全縮合型構造のほか、一定の構造を示さない不定形構造などの存在が確認されている。
【０００３】
不完全縮合型構造の中でも、チッソ（株）のグループはダブルデッカー型と呼ばれる新規なシルセスキオキサン構造を有する化合物の選択的合成・単離を世界に先駆けて成功した（特許文献１）。近年、そのユニークな構造と物性に対して産学を問わず注目が集まっており、応用研究が盛んに行われるようになってきている（例えば、非特許文献２）。
【０００４】
ある化合物に対して様々な機能性を持たせるためには、任意の官能基の導入技術の開発が必須である。官能基の導入されたダブルデッカー型シルセスキオキサンは、これまでにも報告されている。
【０００５】
従来知られている有機ケイ素化合物やその重合体は固体状態や結晶状態であった。例えば、特許文献１および特許文献２には、様々な官能基が導入されたダブルデッカー型シルセスキオキサン構造を有する有機ケイ素化合物が開示されているが、ここで開示されている化合物は全て固体である。
【０００６】
固体状態や結晶状態の有機ケイ素化合物やその重合体を硬化物とする際には、容易に成形を可能とするために、一度、有機ケイ素化合物を溶媒に溶解させて、ビニルを２個以上有するケイ素化合物と混合し、さらに触媒を含有させたうえで、基材等に塗布してから熱硬化させることにより塗膜を成形体とするか、鋳型に流し込んでから熱硬化させることで成形体とする必要があった。
【０００７】
そのため、成形体に溶媒が必ず含まれることとなり、溶媒の存在が不都合となる用途に用いることはできなかった。この欠点を克服するためにダブルデッカー型シルセスキオキサン構造を含む化合物に対し官能基を導入しつつ、液状化するための検討が過去様々試みられてきた。
【０００８】
例えば、特許文献３には、ＳｉＨの導入されたダブルデッカー型シルセスキオキサンに対して、ヒドロシリル化反応を利用して官能基の導入と液状化を同時に行う技術が開示されている。
【先行技術文献】
【特許文献】
【０００９】
【特許文献１】国際公開第２００３／０２４８７０号公報パンフレット
【特許文献２】特開２００９−１６７３９０号公報
【特許文献３】特開２００９−２９８９０８号公報
【非特許文献】
【００１０】
【非特許文献１】Ｃｈｅｍ．Ｒｅｖ．，９５，１４０９（１９９５）
【非特許文献２】Ｍａｃｒｏｍｏｌｅｃｕｌｅｓ，４３，２１０８（２０１０）
【発明の概要】
【発明が解決しようとする課題】
【００１１】
しかしながらヒドロシリル化反応を利用する手法によれば、系内にヒドロシリル化の反応触媒が残留するため、製品の安定性が損なわれるといった品質上の問題が生じることがあった（例えば経時での着色、粘度変化など）。もちろん反応後にこれらの反応触媒を除去することにより、触媒の影響を排除することも可能である。除去剤を使用するなど公知慣用の技術により実施可能である。
【００１２】
しかし、一般にヒドロシリル化の反応触媒の除去剤は高価な場合が多く、また除去工程が増えることにより生産負荷が増大し、結果として貴重なエネルギー、資源等の損失につながる。このような損失を避ける意味でも、ヒドロシリル化反応の手法によらない、ダブルデッカー型シルセスキオキサンに対して官能基を導入し液状化するための工業的に実施可能な技術開発が望まれていた。
【００１３】
本発明は、ヒドロシリル化反応の手法によらずに、ダブルデッカー型シルセスキオキサンに対して官能基を導入し液状化させた有機ケイ素化合物およびその製造方法を提供することを課題とする。
【課題を解決するための手段】
【００１４】
本発明者らは、上記課題を解決するため鋭意研究した結果、下記式（１）で表されるケイ素化合物は、ヒドロシリル化反応の手法によらずに製造することができ、かつ液状化することを見出し、本発明を完成させた。
【００１５】
すなわち、本発明は以下である。
［１］下記式（１）で示される有機ケイ素化合物。
【００１６】
【化１】
2012031354.tif 000002
【００１７】
ただし、式（１）中のＲ１〜Ｒ１１は、水素、炭素の数が２〜２０であり、任意の水素がフッ素で置き換えられてもよく、そして任意の−ＣＨ２−が−Ｏ−またはシクロアルキレンで置き換えられてもよいアルケニル、および炭素の数が１〜２０であり、任意の水素がフッ素で置き換えられてもよく、そして任意の−ＣＨ２−がシクロアルケニレンで置き換えられてもよいアルキルから独立して選択される基であり、Ｒ１２およびＲ１３は水素、炭素の数が１〜４５であり、任意の水素がフッ素で置き換えられてもよく、そして任意の−ＣＨ２−が−Ｏ−、−ＣＯ−、−ＣＨ＝ＣＨ−、シクロアルキレン、またはシクロアルケニレンで置き換えられてもよいアルキル、置換もしくは非置換のアリール、および炭素の数が１〜４５であり、任意の水素がフッ素で置き換えられてもよく、そして任意の−ＣＨ２−が−Ｏ−、−ＣＨ＝ＣＨ−、またはシクロアルキレンで置き換えられてもよいアルキレンと置換もしくは非置換のアリールとで構成されるアリールアルキルから独立して選択される基であり、ｎは０＜ｎ≦４を満たす整数である。
［２］前記式（１）のＲ１〜Ｒ８がフェニルであり、Ｒ９、Ｒ１０、およびＲ１１がいずれもメチルであり、Ｒ１２およびＲ１３がいずれも水素であり、且つｎ＝２である［１］に記載の有機ケイ素化合物。
［３］前記式（１）のＲ１〜Ｒ８がフェニルであり、Ｒ９、Ｒ１０、およびＲ１１がいずれもメチルであり、Ｒ１２が水素であり、Ｒ１３がビニルであり、且つｎ＝２である［１］に記載の有機ケイ素化合物。
［４］前記式（１）のＲ１がフェニルであり、Ｒ９、Ｒ１０、およびＲ１１がいずれもメチルであり、Ｒ１２が水素、またはメチルであり、Ｒ１３がメタクリルであり、且つｎ＝２である［１］に記載の有機ケイ素化合物。
［５］［１］〜［４］のいずれか１項に記載の有機ケイ素化合物を含有する組成物。
［６］下記式（２）で表される有機ケイ素化合物と、ｎ倍モル（ｎは０＜ｎ≦４を満たす整数）の下記式（３）で表される有機ケイ素化合物とを反応させた後、（４−ｎ）倍モルの下記式（４）で表される有機ケイ素化合物とを反応させることを特徴とする、［１］記載の有機ケイ素化合物の製造方法。
【００１８】
【化２】
2012031354.tif 000003
【００１９】
【化３】
2012031354.tif 000004
【００２０】
【化４】
2012031354.tif 000005
【００２１】
ただし式（２）〜（４）中のＲ１〜Ｒ１１は、水素、炭素の数が２〜２０であり、任意の水素がフッ素で置き換えられてもよく、そして任意の−ＣＨ２−が−Ｏ−またはシクロアルキレンで置き換えられてもよいアルケニル、および炭素の数が１〜２０であり、任意の水素がフッ素で置き換えられてもよく、そして任意の−ＣＨ２−がシクロアルケニレンで置き換えられてもよいアルキルから独立して選択される基であり、式（３）および（４）中のＲ１２およびＲ１３は水素、炭素の数が１〜４５であり、任意の水素がフッ素で置き換えられてもよく、そして任意の−ＣＨ２−が−Ｏ−、−ＣＯ−、−ＣＨ＝ＣＨ−、シクロアルキレン、またはシクロアルケニレンで置き換えられてもよいアルキル、置換もしくは非置換のアリール、および炭素の数が１〜４５であり、任意の水素がフッ素で置き換えられてもよく、そして任意の−ＣＨ２−が−Ｏ−、−ＣＨ＝ＣＨ−、またはシクロアルキレンで置き換えられてもよいアルキレンと置換もしくは非置換のアリールとで構成されるアリールアルキルから独立して選択される基であり、式（３）および式（４）中のＸはハロゲンを表す。
［７］下記式（５）で表される有機ケイ素化合物と、ｎ倍モルの下記式（３）で表される有機ケイ素化合物とを反応させた後、（４−ｎ）倍モルの下記式（４）で表される有機ケイ素化合物とを反応させることを特徴とする、［１］記載の有機ケイ素化合物の製造方法。
【００２２】
【化５】
2012031354.tif 000006
【００２３】
ただし式（５）中のＲ１〜Ｒ８は水素、炭素の数が２〜２０であり、任意の水素がフッ素で置き換えられてもよく、そして任意の−ＣＨ２−が−Ｏ−またはシクロアルキレンで置き換えられてもよいアルケニル、および炭素の数が１〜２０であり、任意の水素がフッ素で置き換えられてもよく、そして任意の−ＣＨ２−がシクロアルケニレンで置き換えられてもよいアルキルから独立して選択される基であり、Ｍは１価のアルカリ金属を表す。
【００２４】
【化６】
2012031354.tif 000007
【００２５】
【化７】
2012031354.tif 000008
【００２６】
ただし式（３）および（４）中のＲ９〜Ｒ１１は、水素、炭素の数が２〜２０であり、任意の水素がフッ素で置き換えられてもよく、そして任意の−ＣＨ２−が−Ｏ−またはシクロアルキレンで置き換えられてもよいアルケニル、および炭素の数が１〜２０であり、任意の水素がフッ素で置き換えられてもよく、そして任意の−ＣＨ２−がシクロアルケニレンで置き換えられてもよいアルキルから独立して選択される基であり、式（３）および（４）中のＲ１２およびＲ１３は水素、炭素の数が１〜４５であり、任意の水素がフッ素で置き換えられてもよく、そして任意の−ＣＨ２−が−Ｏ−、−ＣＯ−、−ＣＨ＝ＣＨ−、シクロアルキレン、またはシクロアルケニレンで置き換えられてもよいアルキル、置換もしくは非置換のアリール、および炭素の数が１〜４５であり、任意の水素がフッ素で置き換えられてもよく、そして任意の−ＣＨ２−が−Ｏ−、−ＣＨ＝ＣＨ−、またはシクロアルキレンで置き換えられてもよいアルキレンと置換もしくは非置換のアリールとで構成されるアリールアルキルから独立して選択される基であり、式（３）および式（４）中のＸはハロゲンを表す。
【００２７】
本発明において、「任意の」は、位置だけでなく個数についても任意であることを示すが、個数が０である場合を含まない。任意のＡがＢ、Ｃ、またはＤで置き換えられてもよいという表現は、任意のＡがＢで置き換えられる場合、任意のＡがＣで置き換えられる場合、および任意のＡがＤで置き換えられる場合に加えて、複数のＡがＢ〜Ｄの少なくとも２つで置き換えられる場合をも含むことを意味する。例えば、「任意の−ＣＨ２−が−Ｏ−または−ＣＨ＝ＣＨ−で置き換えられてもよいアルキル」には、アルキル、アルケニル、アルコキシ、アルコキシアルキル、アルコキシアルケニル、アルケニルオキシアルキルなどが含まれる。なお、本発明においては、連続する２つの−ＣＨ２−が−Ｏ−で置き換えられて、−Ｏ−Ｏ−のようになることは好ましくない。そして、アルキルにおける末端の−ＣＨ２−が−Ｏ−で置き換えられることも好ましくない。
【発明の効果】
【００２８】
本発明の有機ケイ素化合物は液状であるために、溶媒に溶解させる必要がなく、様々な用途に用いることができ、さらに硬化物を成形することが容易となる。
【００２９】
さらに、本発明の有機ケイ素化合物は、ヒドロシリル化反応の手法によらずに製造することができるため、重金属等のヒドロシリル化反応の反応触媒が混入しておらず、安定性等の品質に優れている。
【００３０】
また、本発明の有機ケイ素化合物の製造方法は、ヒドロシリル化反応によらない製造方法であるため、反応後に反応触媒を除去する工程が不要であり、簡便で、経済的かつ工業的にも優れた製造方法である。
【図面の簡単な説明】
【００３１】
【図１】実施例１で合成された化合物の１Ｈ−ＮＭＲチャートである。
【図２】実施例１で合成された化合物の１３Ｃ−ＮＭＲチャートである。
【図３】実施例１で合成された化合物の２９Ｓｉ−ＮＭＲチャートである。
【図４】実施例１で合成された化合物のＧＰＣチャートである。
【図５】実施例２で合成された化合物の１Ｈ−ＮＭＲチャートである。
【図６】実施例２で合成された化合物の１３Ｃ−ＮＭＲチャートである。
【図７】実施例２で合成された化合物の２９Ｓｉ−ＮＭＲチャートである。
【図８】実施例２で合成された化合物のＧＰＣチャートである。
【図９】実施例３で合成された化合物の１Ｈ−ＮＭＲのチャートである。
【図１０】実施例３で合成された化合物の１３Ｃ−ＮＭＲチャートである。
【図１１】実施例３で合成された化合物の２９Ｓｉ−ＮＭＲチャートである。
【図１２】実施例３で合成された化合物のＧＰＣチャートである。
【図１３】実施例５、比較例１、比較例２で得られた試験片の４００ｎｍにおける１８０℃における透過率の経時変化を表すグラフである。
【発明を実施するための形態】
【００３２】
以下に、本発明を実施するための最良の形態を説明する。
【００３３】
本発明の有機ケイ素化合物は、式（１）で示される。
【００３４】
【化８】
2012031354.tif 000009
【００３５】
式（１）中、Ｒ１〜Ｒ１１は、水素、炭素の数が２〜２０であり、任意の水素がフッ素で置き換えられてもよく、そして任意の−ＣＨ２−が−Ｏ−またはシクロアルキレンで置き換えられてもよいアルケニル、および炭素の数が１〜２０であり、任意の水素がフッ素で置き換えられてもよく、そして任意の−ＣＨ２−がシクロアルケニレンで置き換えられてもよいアルキルから独立して選択される基である。
【００３６】
Ｒ１〜Ｒ８はフェニルであることが好ましい。Ｒ９、Ｒ１０、およびＲ１１は、メチルまたはフェニルであることが好ましい。
【００３７】
式（１）中、Ｒ１２およびＲ１３は、水素、炭素の数が１〜４５であり、任意の水素がフッ素で置き換えられてもよく、そして任意の−ＣＨ２−が−Ｏ−、−ＣＯ−、−ＣＨ＝ＣＨ−、シクロアルキレン、またはシクロアルケニレンで置き換えられてもよいアルキル、置換もしくは非置換のアリール、および炭素の数が１〜４５であり、任意の水素がフッ素で置き換えられてもよく、そして任意の−ＣＨ２−が−Ｏ−、−ＣＨ＝ＣＨ−、またはシクロアルキレンで置き換えられてもよいアルキレンと置換もしくは非置換のアリールとで構成されるアリールアルキルから独立して選択される基である。
【００３８】
Ｒ１２およびＲ１３は、水素、メチル、ビニル、およびメタクリロキシプロピルのいずれか１であることが好ましい。
【００３９】
式（１）中、ｎは０＜ｎ≦４を満たす整数であり、好ましくは２である。
【００４０】
本発明の有機ケイ素化合物は、式（２）または式（５）で表される有機ケイ素化合物と、ｎ倍モルの式（３）で表される有機ケイ素化合物とを反応させた後、（４−ｎ）倍モルの式（４）で表される有機ケイ素化合物とを反応させることにより得られる。
【００４１】
【化９】
2012031354.tif 000010
【００４２】
【化１０】
2012031354.tif 000011
【００４３】
【化１１】
2012031354.tif 000012
【００４４】
【化１２】
2012031354.tif 000013
【００４５】
式（２）〜（５）中のＲ１〜Ｒ１３の定義、並びに好ましい実施形態については式（１）における前記と同じである。
【００４６】
式（３）および式（４）中のＸはハロゲンをあらわす。原料の入手のしやすさ、あるいは取り扱いやすさを考慮するとＸは塩素が好ましい。
【００４７】
式（５）中のＭは１価のアルカリ金属を表す。原料が入手し易いことから、Ｍは、ＮａおよびＫが好ましい。
【００４８】
式（２）または式（５）で表される有機ケイ素化合物は、例えば、後述する［合成例１］に記載の方法により製造することができる。
【００４９】
式（３）で表される化合物は、例えば式（６）で表される環状トリシロキサンと式（７）で表されるクロロシランの反応により製造することができる。式（６）および（７）中のＲ９〜Ｒ１２の定義、並びに好ましい実施形態については式（１）における前記と同じである。
【００５０】
【化１３】
2012031354.tif 000014
【００５１】
【化１４】
2012031354.tif 000015
【００５２】
式（４）で表される化合物はいわゆる一般のクロロシランであり、当業者であれば公知の技術により容易に製造することが可能であり、一般の試薬メーカー等を通じても入手可能である。
【００５３】
反応はいわゆる縮合反応である。反応溶媒は必ずしも必要ではないが、式（２）または式（５）で表される化合物は通常固体であるので、反応を阻害するものでなければ必要に応じて適当な溶媒に溶解して反応を実施するのが好ましい。
【００５４】
溶媒としては、例えば、ヘキサンおよびヘプタン等の脂肪族炭化水素溶媒、トルエンおよびキシレン等の芳香族炭化水素溶媒、ジエチルエーテル、テトラヒドロフラン（ＴＨＦ）、およびジオキサン等のエ−テル系溶媒、塩化メチレンおよび四塩化炭素等のハロゲン化炭化水素溶媒等が挙げられる。これらの溶媒は単独またはいくつかを組み合わせて使用することもできる。
【００５５】
反応温度は特に限定されないが、通常は反応溶媒の沸点以下で反応するのが安全上好ましい。反応溶媒を使用しない場合は０〜２５０℃で反応することが好ましく、反応溶媒を使用する際は、反応が発熱反応であるので０〜２０℃で行うことが好ましい。
【００５６】
反応時間は、通常１〜２４時間が好ましく、５〜１８時間がより好ましい。
【００５７】
式（２）で表される有機ケイ素化合物と式（３）または式（４）で表される有機ケイ素化合物との縮合反応については、反応により生じるハロゲン化水素を捕捉し、反応を促進するため、塩基を使用することが一般的に行われる。
【００５８】
塩基については反応を阻害しないものであれば公知慣用のものを任意に選択して使用することができ、３級アミンが一般的に使用される。３級アミンとしては、例えば、トリエチルアミンおよびピリジン等が挙げられ、トリエチルアミンが好ましい。
【００５９】
本発明で有機ケイ素化合物が液状であるとは、２５℃において流動性があることをいい、具体的には、粘稠液体、水アメ状物質などである。水アメ状物質の場合には、流動性を上げるために６０℃程度に温めて、硬化性組成物の調製に用いてもよい。
【００６０】
また、本発明の有機ケイ素化合物は、組成物に含有させることができる。本発明の有機ケイ素化合物を含有する組成物としては、例えば、熱硬化性組成物が挙げられる。熱硬化性組成物を調製して硬化させた硬化物が屈折率、透明性および耐熱性（耐熱黄変性および耐透明性）に優れており、従来使用されていたフェニルシリコーン樹脂およびメチルシリコーン樹脂からなる硬化物の欠点が改善された、優れた硬化物の原料である。
【００６１】
本発明の有機ケイ素化合物を含有する熱硬化性組成物をＬＥＤ等に用いる場合には、硬化物の屈折率は、１．４以上であれば特に問題なく利用でき、１．４９以上が好ましく、上限は特に制限されない。
【００６２】
本発明の有機ケイ素化合物を含有する熱硬化性組成物は、（Ａ）式（１）で表される有機ケイ素化合物と、（Ｂ）ビニルを２個以上有するケイ素化合物とを含有することが好ましい。当該熱硬化性組成物に、さらに（Ｃ）硬化触媒を加え、加熱することで、硬化物となる。
【００６３】
また、前記熱硬化性組成物に、（Ｄ）末端に２個以上ＳｉＨを有するケイ素化合物をさらに含有することも好ましい。
【００６４】
上記（Ｂ）ビニルを２個以上有するケイ素化合物は、架橋用のビニルを２個以上有するケイ素化合物であれば特に限定はされず、例えば、両末端にビニルを有する直鎖ポリシロキサンおよび末端に２個以上ビニルを有する分岐ポリシロキサン等を用いることができる。
【００６５】
具体的には、例えば、１，１，３，３−ジビニルテトラメチルジシロキサン、１，１，５，５−ジビニルヘキサメチルトリシロキサン、両末端にビニルを有する直鎖状ポリシロキサンおよびＴ構造を持ち末端ビニルを有する分岐ポリシロキサンなどが挙げられる。
【００６６】
前記（Ｂ）ビニルを２個以上有するケイ素化合物の分子量は、１５０〜１０，０００が好ましく、２００〜５，０００がより好ましい。
【００６７】
上記（Ｂ）のビニルを２個以上有するケイ素化合物は、１種類でも、異なる２種類以上の化合物をブレンドして使用してもよい。
【００６８】
また、（Ｄ）末端に２個以上のＳｉＨを有するケイ素化合物は、架橋用のＳｉＨを２個以上有するケイ素化合物であれば特に限定はされず、例えば、両末端にＳｉＨを有する直鎖ポリシロキサン、側鎖にＳｉＨを有する直鎖ポリシロキサンおよび末端に２個以上のＳｉＨを有する分岐ポリシロキサンを用いることができる。
【００６９】
具体的には、例えば、１，３，５，７−テトラメチルシクロテトラシロキサン、１，１，３，３，５，５−ヘキサメチルトリシロキサン、両末端にＳｉＨを有する直鎖状ポリシロキサンおよびＴ構造を持ち末端ＳｉＨを有する分岐ポリシロキサンなどが挙げられる。
【００７０】
前記（Ｄ）末端に２個以上のＳｉＨを有するケイ素化合物の分子量は、１５０〜１０，０００が好ましく、２００〜５，０００がより好ましい。
【００７１】
前記（Ｄ）末端に２個以上のＳｉＨを有するケイ素化合物は、１種類でも、異なる２種類以上の化合物をブレンドして使用してもよい。
【００７２】
本明細書中の分子量は、ＧＰＣで測定できる範囲の場合には、重量平均分子量であり、ＧＰＣで測定できない低分子量の場合には、化合物の構造から算出した分子量である。
【００７３】
前記熱硬化性組成物中、（Ａ）本発明の有機ケイ素化合物の含有量は、耐熱性の観点から、（Ａ）、（Ｂ）、および（Ｄ）の全量に対し３０質量％以上であることが好ましく、４０質量％以上であることがより好ましく、５０質量％以上であることがさらに好ましい。
【００７４】
また、（Ｂ）上記ビニルを２個以上有するケイ素化合物の含有量は、（Ａ）、（Ｂ）、および（Ｄ）の全量に対し１〜７０質量％であることが好ましく、３〜６０質量％であることがより好ましく、５〜５０質量％であることがさらに好ましい。
【００７５】
本発明の熱硬化性組成物中、ＳｉＨ合計とビニル合計の含有比は、ＳｉＨとビニルの官能基モル比で１：２〜２：１であることが好ましい。
【００７６】
上記（Ｃ）硬化触媒は、通常、反応触媒として用いられる遷移金属触媒であれば特に限定されないが、白金触媒を用いることが好ましい。白金触媒としては、例えば、通常のヒドロシリル化触媒が選択できる。
【００７７】
ヒドロシリル化触媒としては、例えば、カルステッド（Ｋａｒｓｔｅｄｔ）触媒、スパイヤー（Ｓｐｉｅｒ）触媒、およびヘキサクロロプラチニック酸などが好適に挙げられる。
【００７８】
前記（Ｃ）硬化触媒の使用量は、該触媒に含まれる遷移金属の熱硬化性組成物に対する質量比で、０．１ｐｐｍ〜１０ｐｐｍが好ましく、０．５ｐｐｍ〜４ｐｐｍがより好ましい。添加割合が０．１ｐｐｍ以上であれば、硬化が良好である。また添加割合が１０ｐｐｍ以下であれば、熱硬化性組成物を調製した後のポットライフが短くなりすぎることがなく好適に使用することができ、得られる硬化物の着色も生じにくい。
【００７９】
本発明の有機ケイ素化合物を含有する熱硬化性組成物は溶媒を必要としない。上記したように、本発明の有機ケイ素化合物は液状であるため、ビニルを２個以上有するケイ素化合物が固体であったとしても、当該熱硬化性組成物も液状となる。本発明の有機ケイ素化合物を含有する熱硬化性組成物は、溶媒の混入が好まれない用途に使用することができるため、用途が多様である。
【００８０】
熱硬化性組成物には、更に下記（ｉ）〜（ｖｉｉｉ）から選ばれる少なくとも１の成分を配合してもよい。
【００８１】
（ｉ）粉末状の補強剤および充填剤、例えば、酸化アルミニウムおよび酸化マグネシウムなどの金属酸化物、微粉末シリカ、溶融シリカ、および結晶シリカなどのケイ素化合物、ガラスビーズ等の透明フィラー、水酸化アルミニウムなどの金属水酸化物、その他、カオリン、マイカ、石英粉末、グラファイト、および二硫化モリブデン等。
【００８２】
これらは、熱硬化性組成物の透明性を損なわない範囲で配合することが好ましい。これらを配合するときは、熱硬化性組成物全量に対する質量比を、０．１〜０．６の範囲とすることが好ましい。
【００８３】
（ｉｉ）着色剤または顔料。例えば、二酸化チタン、モリブデン赤、紺青、群青、カドミウム黄、カドミウム赤、および有機色素等が挙げられる。
【００８４】
（ｉｉｉ）難燃剤。例えば、三酸化アンチモン、ブロム化合物、およびリン化合物等が挙げられる。
【００８５】
（ｉｖ）イオン吸着体。
【００８６】
上記（ｉｉ）〜（ｉｖ）の成分を配合するときの割合は、熱硬化性組成物全量に対する質量比で０．０００１〜０．３０とすることが好ましい。
【００８７】
（ｖ）シランカップリング剤。
【００８８】
（ｖｉ）ジルコニア、チタニア、アルミナ、およびシリカなどの金属酸化物のナノ粒子分散液。
【００８９】
上記（ｖ）〜（ｖｉ）の成分を配合するときの割合は、熱硬化性組成物全量に対する質量比で０．０１〜０．５０とすることが好ましい。
【００９０】
（ｖｉｉ）フェノール系、硫黄系、およびリン系などの酸化防止剤。硬化促進剤を使用するときの割合は、熱硬化性組成物全量に対する質量比で、０．０００１〜０．１の範囲とすることが好ましい。
【００９１】
（ｖｉｉｉ）耐光性を向上させるための紫外線吸収剤。硬化促進剤を使用するときの割合は、熱硬化性組成物全量に対する質量比で、０．０００１〜０．１の範囲とすることが好ましい。
【００９２】
本発明の有機ケイ素化合物を含有する熱硬化性組成物は、例えば、次の方法で作製できる。（Ａ）本発明の有機ケイ素化合物、（Ｂ）ビニルを２個以上有するケイ素化合物、（Ｃ）硬化触媒、さらには必要に応じて上記任意成分を攪拌し混合した後、減圧して脱泡する。そして当該混合物を型に流し込み、１００℃で１時間加熱し、最後に１５０℃で１〜２時間加熱することで硬化させることができる。
【００９３】
本発明の熱硬化性組成物を熱硬化させて得られる硬化物の耐熱性は、耐熱透明性と耐熱黄変性を評価する。耐熱透明性は、耐熱試験前後の硬化物の透過率を紫外可視分光光度計で測定し、その光線透過率の保持率により評価することができる。また、耐熱黄変性は、耐熱試験前後の硬化物の黄色度（ＹＩ値）の保持率により評価することができる。
【００９４】
本発明の熱硬化性組成物を熱硬化させて得られる硬化物の１８０℃での黄色度（ＹＩ値）および光線透過率の保持率は、それぞれ５以下、９０％以上であることが好ましい。これらの範囲内にそれぞれの値が入る場合には、当該硬化物は、無色で透明性が高いことを示しており、透明性が要求されるような光半導体封止剤などの分野に特に好ましく利用できる。
【００９５】
本発明の有機ケイ素化合物を含有する熱硬化性組成物を熱硬化させて得られる硬化物の耐熱透明性が非常に良好であることは、本発明の有機ケイ素化合物がヒドロシリル化反応によらずに製造されることに起因している。
【００９６】
さらに、本発明の有機ケイ素化合物が有するダブルデッカー型シルセスキオキサン骨格は、その立体構造により、通常のランダム構造であるシルセスキオキサンに較べて耐熱透明性に優れた性質を与えているとともに、硬化物の加熱における着色を抑制する効果を与える。
【００９７】
本発明の有機ケイ素化合物を含有する熱硬化性組成物を熱硬化させて得られる硬化物を成形し、成形体とすることで、様々な用途に用いることができる。また、当該熱硬化性組成物にシリカおよび蛍光体の少なくとも１つを分散させることで発光機能を有し、ＬＥＤ組成物として用いることができる。また、用途としては、例えば、光半導体封止材、半導体封止材、絶縁膜、シール材、接着剤、および光学レンズなどが挙げられる。
【００９８】
シリカとしては、例えば、ヒュームドシリカおよびコロイダルシリカが挙げられる。熱硬化性組成物におけるシリカの含有量は１〜５０質量％とすることが好ましく、１〜２０質量％とすることがより好ましい。
【実施例１】
【００９９】
以下、実施例により本発明を説明するが、本発明はそれに限定されるものではない。尚、実施例で用いた評価方法は以下の通りである。
【０１００】
１）核磁気共鳴スペクトル（ＮＭＲ）
日本電子（株）製のＥＣＰ４００を使用した。１Ｈ、１３Ｃ−ＮＭＲについては重クロロホルムに溶解し、溶媒由来の吸収を内部標準として測定した。２９Ｓｉ−ＮＭＲについては無溶媒で測定した。
【０１０１】
２）ゲルパーミエーションクロマトグラフィー（ＧＰＣ）
日本分光（株）製の液体クロマトグラフィーシステムＬＣ−２０００Ｐｌｕｓに昭和電工（株）製カラムＫＦ−８０４Ｌ、ＫＦ−８０５Ｌを接続し、テトラヒドロフランを溶離液として測定した。分子量は標準ポリスチレンを用いて作製した校正曲線から算出し、これをもとに数平均分子量、重量平均分子量を求めた。
【０１０２】
［合成例１］
＜ＤＤ−４ＯＨの合成＞
環流冷却器、温度計、および滴下漏斗を取り付けた反応容器に、フェニルトリメトキシシラン（６，５４０ｇ）、水酸化ナトリウム（８８０ｇ）、イオン交換水（６６０ｇ）、および２−プロパノール（２６．３リットル）を仕込んだ。窒素気流下、撹拌しながら加熱（８０℃）を開始した。還流開始から６時間撹拌し、室温（２５℃）で１晩静置した。そして反応混合物を濾過器に移し、窒素ガスで加圧して濾過した。得られた固体を２−プロピルアルコールで１回洗浄、濾過した後、８０℃で減圧乾燥を行ない、下式で表される無色固体（ＤＤ−４ＯＮａ）（３，３００ｇ）を得た。
【０１０３】
【化１５】
2012031354.tif 000016
【０１０４】
次に、環流冷却器、温度計、および滴下漏斗を取り付けた反応容器に、シクロペンチルメチルエーテル（２００５ｇ）、２−プロパノール（２４３ｇ）、イオン交換水（１，４００ｇ）、塩酸（４６１ｇ）を仕込み、窒素雰囲気下、室温（２５℃）で攪拌した。続いて滴下ロートに、上記得られた化合物（ＤＤ−４ＯＮａ）（８００ｇ）、シクロペンチルメチルエーテル（２，００３ｇ）を仕込み、スラリー状にして３０分かけて反応器に滴下し、滴下終了後３０分間攪拌した。
【０１０５】
その後、静置して有機層と水層に分けた。得られた有機層は水洗により中性とした後、メンブレンフィルタにてゴミを取り除き、ロータリーエバポレーターを用いて６０℃で減圧濃縮して、６７８ｇの無色固体を得た。この無色固体を酢酸メチル（９８０ｇ）で洗浄し、減圧乾燥して下式で表される無色粉末状固体（ＤＤ−４ＯＨ）（４９６ｇ）を得た。
【０１０６】
【化１６】
2012031354.tif 000017
【０１０７】
［実施例１］
５００ｍＬの四ツ口フラスコに冷却管、温度計、サンプリング装置、滴下漏斗を取り付けて窒素雰囲気下、ヘキサメチルシクロトリシロキサン２２．３ｇを、４４．６ｇのトルエンに溶解して仕込んだ。水浴上でジメチルクロロシラン７．１ｇ、ジメチルホルムアミド６．７ｇをフィードしてマグネティックスターラーにより攪拌を行って反応した。ガスクロマトグラフィーでジメチルクロロシランの消失、および下記式（１−２）の化合物の生成を確認した。
【０１０８】
続いて合成例１で得られたＤＤ−４ＯＨ（下記式（１−１））  ３６．１ｇをトルエン１８０ｇに懸濁させてフラスコ内へフィードした。続いてトリエチルアミン１５．２ｇを滴下して１時間攪拌した後、ジメチルクロロシラン（１−４）７．１ｇをフィードして終夜攪拌反応した。得られたスラリーを純水で３回洗浄し、エヴァポレーターにて低沸成分を留去して、液状の生成物４３．２ｇを得た。
【０１０９】
得られた生成物の１Ｈ−ＮＭＲチャートを図１に、１３Ｃ−ＮＭＲチャートを図２に、２９Ｓｉ−ＮＭＲチャートを図３に、ＧＰＣチャートを図４に示す。ＧＰＣによる数平均分子量は１２８２、重量平均分子量は１３６１であった。各種データを総合的に判断した結果、以下の下記式（１−３）で示される化合物が生成していることがわかった。
【０１１０】
【化１７】
2012031354.tif 000018
【０１１１】
［実施例２］
５００ｍＬの四ツ口フラスコに冷却管、温度計、サンプリング装置、滴下漏斗を取り付けて窒素雰囲気下、ヘキサメチルシクロトリシロキサン２２．３ｇを、４４．５ｇのトルエンに溶解して仕込んだ。水浴上でジメチルクロロシラン７．１ｇ、ジメチルホルムアミド７．０ｇをフィードしてマグネティックスターラーにより攪拌を行って反応した。ガスクロマトグラフィーでジメチルクロロシランの消失、および下記式（２−２）の化合物の生成を確認した。
【０１１２】
フラスコを氷浴に漬けて冷却し内温が５℃以下になったのを確認した後に、合成例１で得られたＤＤ−４ＯＮａ（下記式（２−１））３９．１ｇをトルエン１８０ｇに懸濁させてフラスコ内へフィードした。続いてトリエチルアミン３．０ｇを滴下して１時間攪拌した後、室温で終夜攪拌し反応した。得られたスラリーを純水で３回洗浄し、エヴァポレーターにて低沸成分を留去して、液状の生成物４６．９ｇを得た。
【０１１３】
得られた生成物の１Ｈ−ＮＭＲチャートを図５に、１３Ｃ−ＮＭＲチャートを図６に、２９Ｓｉ−ＮＭＲチャートを図７に、ＧＰＣチャートを図８に示す。ＧＰＣによる数平均分子量は１１８９、重量平均分子量は１７２５であった。各種データを総合的に判断した結果、以下の構造式（２−３）で示される化合物が生成していることがわかった。
【０１１４】
【化１８】
2012031354.tif 000019
【０１１５】
［実施例３］
実施例１の式（１−４）で示される化合物を下記式（３−４）で示される化合物９．１ｇに変更した以外は実施例１と同様の操作を行って、高粘度の液状生成物５１．８ｇを得た。
【０１１６】
得られた生成物の１Ｈ−ＮＭＲチャートを図９に、１３Ｃ−ＮＭＲチャートを図１０に、２９Ｓｉ−ＮＭＲチャートを図１１に、ＧＰＣチャートを図１２に示す。ＧＰＣによる数平均分子量は１３７１、重量平均分子量は１５０３であった。各種データを総合的に判断した結果、以下の構造式（３−３）で示される化合物が生成していることがわかった。
【０１１７】
【化１９】
2012031354.tif 000020
【０１１８】
［実施例４］
５００ｍＬの四ツ口フラスコに冷却管、温度計、サンプリング装置、滴下漏斗を取り付けて窒素雰囲気下、ヘキサメチルシクロトリシロキサン２２．３ｇを、４４．６ｇのトルエンに溶解して仕込んだ。水浴上でトリメチルクロロシラン８．２ｇ、ジメチルホルムアミド６．７ｇをフィードしてマグネティックスターラーにより攪拌を行って反応させた。下記式（４−２）で示される化合物の生成をガスクロマトグラフィーで確認した。合成例１で得られたＤＤ−４ＯＨ（下記式（４−１））３６．１ｇをトルエン１８０ｇに懸濁させてフラスコ内へフィードした。
【０１１９】
続いてトリエチルアミン１５．２ｇを滴下して１時間攪拌した後、下記式（４−４）で示される化合物１６．６ｇをフィードして終夜攪拌反応した。得られたスラリーを純水で３回洗浄し、エヴァポレーターにて低沸成分を留去して、高粘度の液状生成物６２．０ｇを得た。
【０１２０】
得られた生成物のＧＰＣによる数平均分子量は１５０２、重量平均分子量は１５９８であった。各種ＮＭＲの分析結果を総合して、以下の構造式（４−３）で示される化合物が生成していることがわかった。
【０１２１】
【化２０】
2012031354.tif 000021
【０１２２】
［実施例５］
スクリュー管に実施例１で合成した化合物（１−３）５．０ｇと分子量が７２０である両末端ビニル変性ポリジメチルシロキサン３．７ｇ、更に白金触媒を白金が１ｐｐｍになるように加え、スクリュー管を自転・公転ミキサー（株式会社シンキー製  あわとり練太郎ＡＲＥ−２５０）にセットし、混合・脱泡を行って熱硬化性組成物を得た。
【０１２３】
ニチアス（株）製ナフロンＳＰパッキン（４ｍｍ径）をスペーサーとしてガラス板２枚に挟み、この中に上記の熱硬化性組成物を流し込んで、減圧脱泡後、８０℃で１時間、１５０℃で２時間の順に加熱することにより硬化させた後、ガラス板からはがして４ｍｍ厚の表面が平滑な試験片を得た。
【０１２４】
得られた試験片の４００ｎｍの透過率を島津製作所（株）製紫外可視分光光度計ＵＶ−１６５０にて測定し、１８０℃環境下における経時変化を追跡した。結果を図１３に示す。
【０１２５】
［比較例１］
スクリュー管にチッソ（株）社製ＣＲＬ−３０１７のＡ液、Ｂ液を所定量の割合で入れた。実施例５と同様の手順で混合・脱泡を実施し、加熱硬化して試験片を得た。得られた試験片の１８０℃における４００ｎｍの透過率の経時変化を図１３に示す。
実施例１で合成した前記式（１−３）で示される化合物を、チッソ（株）社製ＣＲＬ−３０１７のＡ液５．０ｇ（ヒドロシリル化反応によってＳｉＨの導入されたダブルデッカー型シルセスキオキサンを含む組成物）に変更し、さらに分子量が７２０である両末端ビニル変性ポリジメチルシロキサンを同Ｂ液１．０ｇ（ビニル変性ポリジメチルシロキサンおよび白金触媒を含む組成物）に変更した以外は、実施例５と同様の手順で混合・脱泡を実施し、加熱硬化して試験片を得た。得られた試験片の１８０℃における４００ｎｍの透過率の経時変化を図１３に示す。
【０１２６】
［比較例２］
スクリュー管にダウ・コーニング（株）社製ＯＥ−６６３０のＡ液、Ｂ液を所定量の割合で入れた。実施例５と同様の手順で混合・脱泡を実施し、加熱硬化して試験片を得た。得られた試験片の１８０℃における４００ｎｍの透過率の経時変化を図１３に示す。
【０１２７】
図１３に示すように、本発明による材料を含む実施例５の試験片は４００時間経過後でも９６％の透過率を保っており、従来技術による比較例１および２の試験片と比較して耐熱透明性に優れていた。この結果から、本発明の有機ケイ素化合物を含有する熱硬化性化合物は、耐熱透明性が非常に優れていることが分かった。
【産業上の利用可能性】
【０１２８】
本発明により提供される官能基を含有する有機ケイ素化合物は、透明性といった光学的特性を求められる用途、例えば半導体の封止材、光半導体の封止材、絶縁膜、シール材、および光学レンズなどに好適に用いることができる。
【０１２９】
また、光学フィルム、光学シート、接着剤、電子材料、絶縁材料、層間絶縁膜、塗料、インク、コーティング材料、成形材料、ポッティング材料、液晶シール材、表示デバイス用シール材、太陽電池封止材料、レジスト材料、カラーフィルター、電子ペーパー用材料、ホログラム用材料、太陽電池用材料、燃料電池用材料、表示材料、記録材料、防水材料、防湿材料、電池用固体電解質、ガス分離膜、およびコンタクトレンズ等に好適に用いることができる。
【図１】
2012031354.tif 000030
【図２】
2012031354.tif 000031
【図３】
2012031354.tif 000032
【図４】
2012031354.tif 000033
【図５】
2012031354.tif 000034
【図６】
2012031354.tif 000035
【図７】
2012031354.tif 000036
【図８】
2012031354.tif 000037
【図９】
2012031354.tif 000038
【図１０】
2012031354.tif 000039
【図１１】
2012031354.tif 000040
【図１２】
2012031354.tif 000041
【図１３】
2012031354.tif 000042